(57)【要約】【課題】フォトライクな高い光沢、発色性、滲み耐性とインク吸収性を損なうことなく、高速プリントにおけるモットリングを飛躍的に改良したインクジェット記録材料を提供する。【解決手段】支持体上に、無機微粒子を主体に含有する少なくとも１層のインク受容層を有するインクジェット記録材料において、該インク受容層がｐＫａが１．０以上である酸のアルカリ金属塩を含有し、かつ炭素数３〜５のアルカンジオール及びジプロピレングリコールの中から選ばれる少なくとも１種を含有することを特徴とするインクジェット記録材料。【選択図】  なし【特許請求の範囲】
【請求項１】
支持体上に、無機微粒子を主体に含有する少なくとも１層のインク受容層を有するインクジェット記録材料において、該インク受容層がｐＫａが１．０以上である酸のアルカリ金属塩を含有し、かつ炭素数３〜５のアルカンジオール及びジプロピレングリコールの中から選ばれる少なくとも１種を含有することを特徴とするインクジェット記録材料。
【請求項２】
前記ｐＫａが１．０以上である酸のアルカリ金属塩が、無機微粒子に対して５質量％以下である請求項１に記載のインクジェット記録材料。
【発明の詳細な説明】
【技術分野】
【０００１】
本発明は、インクジェット記録材料に関し、詳しくはフォトライクな高い光沢、発色性、滲み耐性とインク吸収性を損なうことなく、高速プリントにおけるモットリングを飛躍的に改良したインクジェット記録材料に関するものである。
【背景技術】
【０００２】
インクジェット記録方式に使用される記録材料として、通常の紙やインクジェット記録用紙と称される支持体上に非晶質シリカ等の無機微粒子とポリビニルアルコール等の水溶性バインダーからなる多孔質のインク受容層を設けてなる記録材料が知られている。
【０００３】
近年、顔料として極微細な無機微粒子を使用し、フォトライクな光沢を有する記録材料が知られている。例えば、二次粒子径を５００ｎｍ以下まで粉砕・分散した気相法シリカや湿式法シリカ等の無機超微粒子をインク受容層の顔料成分として用いることが提案されている。例えば、特公平５−５６５５２号、特開平１０−１１９４２３号、特開２０００−２１１２３５号、特開２０００−３０９１５７号公報に気相法シリカの使用例が、特開平９−２８６１６５号、特開平１０−１８１１９０号公報に粉砕沈降法シリカの使用例が、特開２００１−２７７７１２号に粉砕ゲル法シリカの使用例が開示されている。また、特開昭６２−１７４１８３号、特開平２−２７６６７０号、特開平５−３２０３７号、特開平６−１９９０３４号公報等にアルミナやアルミナ水和物を用いた記録材料が開示されている。上述したような極微細な無機微粒子を含むインク受容層は無機微粒子の空隙にインクを吸収するため速乾性であり、近年のインクジェット記録材料に一般的に用いられている技術である。無機微粒子を主体に含有することによって、空隙率の高い多孔質なインク受容層となり、インク吸収性が向上する。
【０００４】
上述した記録材料は、高光沢を得るためにポリオレフィン樹脂被覆紙やプラスチック樹脂フィルムのような支持体が用いられている。これらの記録材料は、耐水性支持体自体はインクを吸収しないので、インク量の多い画像部ではモットリングと呼ばれるインクが表面近傍に溜まることによって生じる画像ムラが発生しやすかった。特に、近年のインクジェット用プリンタは印字速度が向上し、写真用紙用の高画質モードでＡ４サイズを２分以内でプリントできるようになってきているが、このような高画質かつ高速の印字条件では、従来モットリングの発生がみられなかったような記録材料においても、モットリングが発生しやすくなってきている。この現象は、インクの打ち込まれる頻度が高まったために、先に打ち込まれたインクが表面近傍に残存している間に次のインクがその付近に打ち込まれることによって、インクの濃淡ムラが発生するものと推測している。また、それと同時に、表面亀裂および塗布欠陥の解消や高いインク吸収性も求められている。
【０００５】
インク受容層に高沸点溶剤を用いることはすでに知られており、特開２００３−３１２１２７号公報（特許文献１）では、水溶性多価金属化合物との組み合わせでブロンジングを悪化させることなく、染料インクに対する滲み耐性を向上させる技術として開示されている。また、同様な水溶性可塑剤や高沸点溶剤を用いることにより、特開２００１−１０２１１号公報（特許文献２）では、インク受容層の耐折り割れ性を改良する技術として、特開２００４−２３０６１９号公報（特許文献３）では、裏面印字時のミスト汚れを改良する技術として、それぞれ開示されている。
【０００６】
一方、インク吸収層にｐＫａが１．０以上である酸のアルカリ金属塩を用いることが知られている。例えば、特開平５−１５５１２８号公報には、ｐＫａが２．０〜７．５の範囲にある酸のアルカリ金属塩をインク受容層に含有することで、印字濃度が高くインクのドット径を小さくするインクジェット記録材料が開示されている。また、特開２００１−１１３８１９号（特許文献４）、特開２００２−３０７８１８号公報には、インク受容層に酸のアルカリ金属塩と水溶性多価金属化合物を含有することでインク吸収性が高く、高湿滲みが改良されたインクジェット記録材料が開示されている。また特開２００４−２９１３８８号公報（特許文献５）には、インク受容層の最上層にコロイダルシリカを主体に含有する層を設け、該最上層にｐＫａが１．０以上である酸のアルカリ金属塩を含有することで、高光沢で発色性が高く、なおかつインク吸収性が高いインクジェット記録材料が開示されている。
【０００７】
しかしながら、従来から知られている記録材料では、本発明が目的とする、フォトライクな高い光沢、発色性、滲み耐性とインク吸収性を損なうことなく、高速プリントにおけるモットリングを飛躍的に改良したインクジェット記録材料を得られるまでには至っていなかった。
【特許文献１】特開２００３−３１２１２７号公報
【特許文献２】特開２００１−１０２１１号公報
【特許文献３】特開２００４−２３０６１９号公報
【特許文献４】特開２００１−１１３８１９号公報
【特許文献５】特開２００４−２９１３８８号公報
【発明の開示】
【発明が解決しようとする課題】
【０００８】
本発明の目的は、フォトライクな高い光沢、発色性、滲み耐性とインク吸収性を損なうことなく、高速プリントにおけるモットリングを飛躍的に改良したインクジェット記録材料を提供することにある。
【課題を解決するための手段】
【０００９】
本発明の上記目的は、以下の発明によって基本的に達成される。
１）  支持体上に、無機微粒子を主体に含有する少なくとも１層のインク受容層を有するインクジェット記録材料において、該インク受容層がｐＫａが１．０以上である酸のアルカリ金属塩を含有し、かつ炭素数３〜５のアルカンジオール及びジプロピレングリコールの中から選ばれる少なくとも１種を含有することを特徴とするインクジェット記録材料。
２）  前記ｐＫａが１．０以上である酸のアルカリ金属塩が、無機微粒子に対して５質量％以下である前記１に記載のインクジェット記録材料。
【発明の効果】
【００１０】
本発明により、フォトライクな高い光沢、発色性、滲み耐性とインク吸収性を損なうことなく、高速プリントにおけるモットリングを飛躍的に改良したインクジェット記録材料を得ることができる。
【発明を実施するための最良の形態】
【００１１】
以下、本発明を詳細に説明する。
本発明は、インク受容層にｐＫａが１．０以上である酸のアルカリ金属塩を含有し、かつ炭素数３〜５のアルカンジオール及びジプロピレングリコールの中から選ばれる少なくとも１種を含有することが特徴である。モットリングは、前述のように先に打ち込まれたインクが表面近傍に残存している間に、次のインクが打ち込まれることによってインクの濃淡ムラが発生する現象と考えられる。従って、インク受容層における空隙の容量を十分確保した上で、印字されるインクをインク受容層の下方へすばやくかつ均一に吸収させることによってモットリングは改善できる。本発明者は鋭意検討した結果、ｐＫａが１．０以上である酸のアルカリ金属塩を含有し、かつ炭素数３〜５のアルカンジオール及びジプロピレングリコールの中から選ばれる少なくとも１種を含有することにより、写真用紙用の高画質モードでＡ４サイズを２分以内でプリントできるような高画質かつ高速な印字条件において、飛躍的にモットリングを改良することが可能であることを見出した。
【００１２】
本発明では炭素数３〜５のアルカンジオール及びジプロピレングリコールの中から選ばれる少なくとも１種が用いられるが、該化合物は常温では液体であり、吸湿性が高く、揮発性が低く、水溶性である。
【００１３】
炭素数３〜５のアルカンジオールとしては、プロパンジオール、ブタンジオール、ペンタンジオールがあり、それらの異性体はいずれも含まれる。また、３−メチル−１，３−ブタンジオール等のような分岐のブタンジオールも含まれる。これらの中でも、炭素数が３〜４のプロパンジオールやブタンジオールが好ましく、特にプロパンジオールが好ましい。プロパンジオールとしてはプロピレングリコール（１，２−プロパンジオール）とトリメチレングリコール（１，３−プロパンジオール）があり、特にプロピレングリコールが好ましい。
【００１４】
炭素数３〜５のアルカンジオール及びジプロピレングリコールの中から選ばれる少なくとも１種の添加量は、該化合物の合計が無機微粒子に対して０．１〜５０質量％が好ましく、１〜２０質量％が更に好ましい。
【００１５】
本発明では、２５℃におけるｐＫａが１．０以上である酸のアルカリ金属塩が用いられるが、ここで、ｐＫａとは、−ｌｏｇ10Ｋａであり、Ｋａは酸解離定数を示す。好ましくは、ｐＫａが１．０〜１１．０である酸のアルカリ金属塩である。酸としては、シュウ酸、亜硫酸、亜硝酸、リン酸、フタル酸、ギ酸、酢酸、炭酸、炭酸水素、プロピオン酸、乳酸、ケイ酸等が挙げられる。これらの中でも、亜硝酸、酢酸、炭酸、炭酸水素、ギ酸、プロピオン酸等の揮発性の酸が好ましい。アルカリ金属としては、ナトリウム、カリウム、リチウムが挙げられる。
【００１６】
上記化合物の具体例としては、シュウ酸ナトリウム、亜硫酸ナトリウム、亜硝酸ナトリウム、炭酸ナトリウム、炭酸カリウム、炭酸リチウム、炭酸水素ナトリウム、酢酸ナトリウム、酢酸カリウム、リン酸水素二ナトリウム、リン酸二水素ナトリウム、リン酸二水素カリウム、フタル酸ナトリウム、フタル酸水素カリウム、乳酸ナトリウム、ギ酸ナトリウム、プロピオン酸ナトリウム等が挙げられる。この中でも、酢酸ナトリウムが特に好ましい。上記化合物のインク吸収層への含有量は、無機微粒子に対して５質量％以下が好ましく、０．１〜３質量％が更に好ましい。
【００１７】
本発明において、炭素数３〜５のアルカンジオール及びジプロピレングリコールの中から選ばれる少なくとも１種、およびｐＫａが１．０以上である酸のアルカリ金属塩の両方を含有することにより、インクがインク受容層の表面近傍から拡散される速度が飛躍的に高まると考えられるため、こと近年発売されているＡ４サイズを２分以内で印字するような高速プリントにおいてモットリングを飛躍的に改良したインクジェット記録材料を得ることができる。
【００１８】
本発明において、インク受容層は無機微粒子を主体に含有する多孔質層である。ここで主体に含有するとは、インク受容層の全固形分に対して平均二次粒子径が５００ｎｍ未満の無機微粒子を５０質量％以上含有することであり、好ましくは６０質量％以上含有することであり、更に好ましくは６５質量％以上含有することである。上限は９５質量％程度である。無機微粒子を主体に含有することによって、空隙率の高い多孔質なインク受容層となり、インク吸収性が向上する。
【００１９】
本発明に用いられる無機微粒子としては、軽質炭酸カルシウム、重質炭酸カルシウム、炭酸マグネシウム、カオリン、二酸化チタン、酸化亜鉛、水酸化亜鉛、珪酸カルシウム、珪酸マグネシウム、合成シリカ、アルミナ、アルミナ水和物、水酸化マグネシウム等もしくはこれらの２種以上の混合物が挙げられる。これらの中でも、合成シリカ、アルミナあるいはアルミナ水和物が好ましく、これらの無機微粒子は高い印字濃度及び鮮明な画像が得られ、かつコスト面で有利である。本発明で更に好ましい無機微粒子は、非晶質合成シリカ、アルミナまたはアルミナ水和物である。
【００２０】
非晶質合成シリカは、製造法によって湿式法シリカ、気相法シリカ、及びその他に大別することができる。気相法シリカは、湿式法に対して乾式法とも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシラン等のシラン類も、単独または四塩化硅素と混合した状態で使用することができる。気相法シリカは日本アエロジル（株）からアエロジル、（株）トクヤマからＱＳタイプとして市販されている。
【００２１】
湿式法シリカは、さらに製造方法によって沈降法シリカ、ゲル法シリカ、ゾル法シリカに分類される。沈降法シリカは珪酸ソーダと硫酸をアルカリ条件で反応させて製造され、粒子成長したシリカ粒子が凝集・沈降し、その後濾過、水洗、乾燥、粉砕・分級の工程を経て製品化される。この方法で製造されたシリカの二次粒子は緩やかな凝集粒子となり、比較的粉砕し易い粒子が得られる。沈降法シリカとしては、例えば東ソー・シリカ（株）からニップシールとして、（株）トクヤマからトクシール、ファインシールとして市販されている。ゲル法シリカは珪酸ソーダと硫酸を酸性条件化で反応させて製造する。熟成中に微小粒子は溶解し、他の一次粒子同士を結合するように再析出するため、明確な一次粒子は消失し、内部空隙構造を有する比較的硬い凝集粒子を形成する。例えば、東ソー・シリカ（株）からニップゲルとして、水澤化学工業（株）からミズカシルとして、グレースジャパン（株）からサイロイド、サイロジェットとして市販されている。ゾル法シリカは、コロイダルシリカとも呼ばれ、珪酸ソーダの酸などによる複分解やイオン交換樹脂層を通して得られるシリカゾルを加熱熟成して得られ、例えば日産化学工業（株）からはスノーテックスとして市販されている。
【００２２】
気相法シリカは、湿式法に対して乾式法とも呼ばれ、一般的には火炎加水分解法によって作られる。具体的には四塩化珪素を水素及び酸素と共に燃焼して作る方法が一般的に知られているが、四塩化珪素の代わりにメチルトリクロロシランやトリクロロシラン等のシラン類も、単独または四塩化硅素と混合した状態で使用することができる。気相法シリカは日本アエロジル（株）からアエロジル、（株）トクヤマからＱＳタイプとして市販されている。
【００２３】
本発明で使用することができる気相法シリカについて説明する。本発明に用いられる気相法シリカの平均一次粒子径は３０ｎｍ以下が好ましく、より高い光沢を得るためには、１５ｎｍ以下が好ましい。更に好ましくは平均一次粒子径が３〜１５ｎｍでかつＢＥＴ法による比表面積が２００ｍ2／ｇ以上（好ましくは２５０〜５００ｍ2／ｇ）のものを用いることである。尚、本発明でいう平均一次粒子径とは、微粒子の電子顕微鏡観察により一定面積内に存在する１００個の一次粒子各々の投影面積に等しい円の直径を粒子の粒子径として平均粒子径を求めたものであり、本発明でいうＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００２４】
本発明のインク受容層には、気相法シリカをカチオン性ポリマーの存在下で、該気相法シリカの平均二次粒子径が５００ｎｍ以下、好ましくは１０〜３００ｎｍに分散したものが使用できる。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜旋回型分散機等を使用して分散を行うことが好ましい。尚、本発明でいう平均二次粒子径とは、得られた記録材料のインク受容層を電子顕微鏡で観察することにより、観察される凝集粒子の粒子径の平均値を求めたものである。
【００２５】
上記気相法シリカの分散に使用するカチオン性ポリマーとしては、ポリエチレンイミン、ポリジアリルアミン、ポリアリルアミン、アルキルアミン重合物、特開昭５９−２０６９６号、特開昭５９−３３１７６号、特開昭５９−３３１７７号、特開昭５９−１５５０８８号、特開昭６０−１１３８９号、特開昭６０−４９９９０号、特開昭６０−８３８８２号、特開昭６０−１０９８９４号、特開昭６２−１９８４９３号、特開昭６３−４９４７８号、特開昭６３−１１５７８０号、特開昭６３−２８０６８１号、特開平１−４０３７１号、特開平６−２３４２６８号、特開平７−１２５４１１号、特開平１０−１９３７７６号公報に記載された１〜３級アミノ基、４級アンモニウム塩基を有するポリマーが好ましく用いられる。特に、カチオン性ポリマーとしてジアリルアミン誘導体が好ましく用いられる。分散性および分散液粘度の面で、これらのカチオンポリマーの分子量は、２，０００〜１０万程度が好ましく、特に２，０００〜３万程度が好ましい。カチオン性ポリマーの使用量は気相法シリカに対して１〜１０質重％の範囲が好ましい。
【００２６】
次に、湿式法シリカについて説明する。本発明で用いられる湿式法シリカは、沈降法シリカあるいはゲル法シリカである。これらの粉砕前のシリカ粉末は、その平均一次粒子径５０ｎｍ以下、より好ましくは３〜４０ｎｍでかつ平均凝集粒子径（二次粒子径）が５〜５０μｍであるのが好ましい。本発明では、これらの湿式法シリカを水性媒体中で平均二次粒子径が５００ｎｍ以下、好ましくは２０〜３００ｎｍ程度まで微粉砕したシリカ微粒子が用いられる。上記の微粉砕は、カチオン性化合物の存在下で行われるのが好ましい。
【００２７】
通常の方法で製造された湿式法シリカは、１μｍ以上の平均凝集粒子径を有するため、これを微粉砕して使用する。粉砕方法としては、水性媒体中に分散したシリカを機械的に粉砕する湿式分散法が好ましく使用できる。この際、分散液の初期粘度上昇が抑制され、高濃度分散が可能となり、粉砕・分散効率が上昇してより微粒子に粉砕することができることから、吸油量が２１０ｍｌ／１００ｇ以下、平均凝集粒子径５μｍ以上の沈降法シリカを使用することが好ましい。高濃度分散液を使用することによって、記録用紙の生産性も向上する。吸油量は、ＪＩＳ  Ｋ−５１０１の記載に基づき測定される。
【００２８】
本発明に用いられる湿式法シリカは、前記の湿式法シリカの分散と同様の方法が使用できる。また、分散剤として前記の気相法シリカをカチオン化するのに使用されるものと同様のものが使用できる。
【００２９】
本発明のインク受容層に用いられる湿式法シリカとしては、沈降法シリカが好ましい。前述したように、沈降法シリカは、その二次粒子が緩やかな凝集粒子であるので、粉砕するのに好適である。
【００３０】
次に、アルミナ系微粒子について説明する。本発明に使用するアルミナ系微粒子は、酸化アルミニウムやその含水物であり、結晶質でも非晶質でもよく、不定形や、球状、板状等の形態を有しているものが使用される。両者の何れかを使用してもよいし、併用してもよい。
【００３１】
本発明に用いることの出来る酸化アルミニウムとしては酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で５０〜３００ｎｍ程度まで粉砕したものが好ましく使用出来る。
【００３２】
本発明に用いることの出来る酸化アルミニウム含水物はＡｌ2Ｏ3・ｎＨ２Ｏ（ｎ＝１〜３）の構成式で表される。ｎが１の場合がベーマイト構造のアルミナ水和物を表し、ｎが１より大きく３未満の場合が擬ベーマイト構造のアルミナ水和物を表す。アルミニウムイソプロポキシド等のアルミニウムアルコキシドの加水分解、アルミニウム塩のアルカリによる中和、アルミン酸塩の加水分解等の公知の製造方法により得られる。
【００３３】
本発明に用いられるアルミナ、及びアルミナ水和物は酢酸、乳酸、ギ酸、硝酸等の公知の分散剤によって分散された分散液の形態から使用される。
【００３４】
本発明において、インク受容層に含有させる無機微粒子の量は、１０ｇ／ｍ2以上が好ましく、特に１２〜４５ｇ／ｍ2の範囲が好ましい。
【００３５】
本発明のインク受容層は、皮膜としての特性を維持するためと、透明性が高くインクのより高い浸透性を得るために親水性バインダーを用いられる。親水性バインダーとしては、ポリビニルアルコール、ポリエチレングリコール、澱粉、デキストリン、カルボキシメチルセルロース、ポリビニルピロリドン、ポリアクリル酸エステル系やそれらの誘導体が使用されるが、特に好ましい親水性バインダーは完全または部分ケン化のポリビニルアルコールである。ポリビニルアルコールの中でも特に好ましいのは、ケン化度が８０％以上の部分または完全ケン化したものである。平均重合度は５００〜５０００のポリビニルアルコールが好ましい。
【００３６】
インク受容層における親水性バインダーは無機微粒子に対して５〜３０質量％の範囲が好ましく、特に好ましくは５〜２５質量％である。
【００３７】
本発明において、インク受容層には、親水性バインダーとともに硬膜剤を含有するのが好ましい。硬膜剤の具体的な例としては、ホルムアルデヒド、グルタルアルデヒドの如きアルデヒド系化合物、ジアセチル、クロルペンタンジオンの如きケトン化合物、ビス（２−クロロエチル尿素）−２−ヒドロキシ−４，６−ジクロロ−１，３，５トリアジン、米国特許第３，２８８，７７５号記載の如き反応性のハロゲンを有する化合物、ジビニルスルホン、米国特許第３，６３５，７１８号記載の如き反応性のオレフィンを持つ化合物、米国特許第２，７３２，３１６号記載の如きＮ−メチロール化合物、米国特許第３，１０３，４３７号記載の如きイソシアナート類、米国特許第３，０１７，２８０号、同２，９８３，６１１号記載の如きアジリジン化合物類、米国特許第３，１００，７０４号記載の如きカルボジイミド系化合物類、米国特許第３，０９１，５３７号記載の如きエポキシ化合物、ムコクロル酸の如きハロゲンカルボキシアルデヒド類、ジヒドロキシジオキサンの如きジオキサン誘導体、クロム明ばん、硫酸ジルコニウム、ほう酸及びほう酸塩の如き無機硬膜剤等があり、これらを１種または２種以上組み合わせて用いることができる。これらの中でも、特にほう酸あるいはほう酸塩が好ましい。硬膜剤の添加量はインク受容層を構成する有機バインダーに対して、０．１〜４０質量％が好ましく、より好ましくは０．５〜３０質量％である。
【００３８】
本発明において、インク受容層には耐水性改良等を目的として更にカチオン性化合物を含有してもよい。カチオン性化合物の例としては、前述した無機微粒子をカチオン化するのに用いたカチオン性ポリマー、及び水溶性金属化合物が挙げられる。これらの中でも、特に水溶性多価金属化合物が好ましい。中でも、水溶性アルミニウム化合物及び水溶性ジルコニウム化合物が好ましく利用できる。
【００３９】
前記化合物は、無機塩や有機酸の単塩および複塩、金属錯体などのいずれであってもよい。本発明に用いられる水溶性アルミニウム化合物は、例えば、無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物が知られている。
【００４０】
これらの水溶性アルミニウム化合物の中でも、インク受容層を形成する塗布液に安定に添加できるものが好ましく、塩基性ポリ水酸化アルミニウム化合物が好ましく用いられる。この化合物は、主成分が下記の式１、２又は３で示され、例えば［Ａｌ6（ＯＨ）15］3+、［Ａｌ8（ＯＨ）20］4+、［Ａｌ13（ＯＨ）34］5+、［Ａｌ21（ＯＨ）60］3+、等のような塩基性で高分子の多核縮合イオンを安定に含んでいる水溶性のポリ水酸化アルミニウムである。
【００４１】
［Ａｌ2（ＯＨ）nＣｌ6-n］m                        ・・式１
［Ａｌ（ＯＨ）3］nＡｌＣｌ3                       ・・式２
Ａｌn（ＯＨ）mＣｌ(3n-m)    ０＜ｍ＜３ｎ          ・・式３
【００４２】
これらのものは、多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って市販されており、各種グレードの物が容易に入手できる。本発明ではこれらの市販品をそのままでも使用できる。
【００４３】
本発明に用いられる水溶性ジルコニウム化合物は、酢酸ジルコニウム、硝酸ジルコニウム、塩基性炭酸ジルコニウム、水酸化ジルコニウム、炭酸ジルコニウム・アンモニウム、炭酸ジルコニウム・カリウム、硫酸ジルコニウム、フッ化ジルコニウム、塩化ジルコニウム、塩化ジルコニウム八水和物、オキシ塩化ジルコニウム、ヒドロキシ塩化ジルコニウムなどが挙げられる。
【００４４】
これらの水溶性ジルコニウム化合物の中でもインク受容層を形成する塗布液に安定に添加でき、優れた滲み耐性を示す酢酸ジルコニウム（ジルコニル）化合物は特に好ましい。
【００４５】
これらのものは、第一稀元素化学工業（株）からジルコゾールＺＡ−２０等、または日本軽金属（株）等から市販されている。
【００４６】
上記水溶性アルミニウム化合物及び水溶性ジルコニウム化合物の合計の添加量は、無機微粒子に対して１０質量％以下が好ましく、０．５〜８質量％がより好ましい。上記水溶性アルミニウム化合物と水溶性ジルコニウム化合物は両方含有させることがより好ましく、水溶性アルミニウム化合物と水溶性ジルコニウム化合物の含有比は、１０：１〜１：１０の範囲が好ましい。
【００４７】
水溶性アルミニウム化合物及び水溶性ジルコニウム化合物を含有させる態様は、両化合物を同一のインク受容層に含有させてもよく、または、２層のインク受容層に別々に含有させてもよい。２層のインク受容層に別々に含有させる場合は、水溶性ジルコニウムを上層に多く分布させ、水溶性アルミニウム化合物を下層に多く分布させるのが好ましい。
【００４８】
インク受容層には、更に着色染料、着色顔料、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。また、本発明のインク受容層の塗布液のｐＨは、３．３〜６．５の範囲が好ましく、特に３．５〜５．５の範囲が好ましい。
【００４９】
また、インク受容層には、チオエーテル化合物、カルボヒドラジドおよびその誘導体を含有させることによって印字後の保存性を著しく改良することができる。
【００５０】
本発明で用いられるカルボヒドラジド誘導体は、同一分子中に同構造を一つまたは二つ以上有する化合物であっても、あるいは同構造を分子主鎖または側鎖に有するポリマーであってもよい。
【００５１】
本発明に用いられるチオエーテル化合物には、硫黄原子の両側に芳香族基が結合した芳香族チオエーテル化合物、硫黄原子を挟んだ両端にアルキル基を有する脂肪族チオエーテル化合物等がある。これらの中でも特に親水性基を有する脂肪族チオエーテル化合物が好ましい。
【００５２】
なおこれらの化合物は既知の合成法や、特開２００２−３２１４４７号公報、特開２００３−４８３７２号公報に記載の合成法などを参考に合成できる。また、一部の化合物については、市販の化成品をそのまま使用することができる。
【００５３】
本発明において、塗布方式は特に限定されず、公知の塗布方法を用いることができる。例えば、スライドビード方式、スライドカーテン方式、エクストルージョン、エアナイフ方式、ロールコーティング方式、ケットバーコーティング方式等がある。これらの塗布方式の中でも、多層を同時に重層塗布することができ、かつ高速で塗布することができるスライドビード方式あるいはスライドカーテン方式が好ましく用いられる。
【００５４】
本発明で使用される支持体としては、上質紙、アート紙、コート紙、キャスト塗被紙、樹脂被覆紙、樹脂フィルム等が挙げられるが、特に耐水性支持体が好ましい。耐水性支持体としては、ポリエチレンテレフタレート等のポリエステル樹脂、ジアサテート樹脂、トリアセテート樹脂、アクリル樹脂、ポリカーボネート樹脂、ポリ塩化ビニル、ポリイミド樹脂、セロハン、セルロイド等のプラスチック樹脂フィルム、及び紙と樹脂フィルムを貼り合わせたもの、基紙の両面にポリオレフィン樹脂層を被覆したポリオレフィン樹脂被覆紙等が挙げられる。特にポリオレフィン樹脂被覆紙が好ましい。これらの耐水性支持体の厚みは５０〜３００μｍ、好ましくは８０〜２６０μｍのものが用いられる。
【００５５】
本発明に好ましく用いられるポリオレフィン樹脂被覆紙支持体について詳細に説明する。本発明に用いられるポリオレフィン樹脂被覆紙は、その含水率は特に限定しないが、カール性より好ましくは５．０〜９．０％の範囲であり、より好ましくは６．０〜９．０％の範囲である。ポリオレフィン樹脂被覆紙の含水率は、任意の水分測定法を用いて測定することができる。例えば、赤外線水分計、絶乾重量法、誘電率法、カールフィッシャー法等を用いることができる。
【００５６】
ポリオレフィン樹脂被覆紙を構成する基紙は、特に制限はなく、一般に用いられている紙が使用できるが、より好ましくは例えば写真用支持体に用いられているような平滑な原紙が好ましい。基紙を構成するパルプとしては天然パルプ、再生パルプ、合成パルプ等を１種もしくは２種以上混合して用いられる。この基紙には一般に製紙で用いられているサイズ剤、紙力増強剤、填料、帯電防止剤、蛍光増白剤、染料等の添加剤が配合される。
【００５７】
さらに、表面サイズ剤、表面紙力剤、蛍光増白剤、帯電防止剤、染料、アンカー剤等が表面塗布されていてもよい。
【００５８】
また、基紙の厚みに関しては特に制限はないが、紙を抄造中または抄造後カレンダー等にて圧力を印加して圧縮するなどした表面平滑性の良いものが好ましく、その坪量は３０〜２５０ｇ／ｍ2が好ましい。
【００５９】
基紙を被覆するポリオレフィン樹脂としては、低密度ポリエチレン、高密度ポリエチレン、ポリプロピレン、ポリブテン、ポリペンテンなどのオレフィンのホモポリマーまたはエチレン−プロピレン共重合体などのオレフィンの２つ以上からなる共重合体及びこれらの混合物であり、各種の密度、溶融粘度指数（メルトインデックス）のものを単独にあるいはそれらを混合して使用できる。
【００６０】
また、ポリオレフィン樹脂被覆紙の樹脂中には、酸化チタン、酸化亜鉛、タルク、炭酸カルシウムなどの白色顔料、ステアリン酸アミド、アラキジン酸アミドなどの脂肪酸アミド、ステアリン酸亜鉛、ステアリン酸カルシウム、ステアリン酸アルミニウム、ステアリン酸マグネシウムなどの脂肪酸金属塩、イルガノックス１０１０、イルガノックス１０７６などの酸化防止剤、コバルトブルー、群青、セシリアンブルー、フタロシアニンブルーなどのブルーの顔料や染料、コバルトバイオレット、ファストバイオレット、マンガン紫などのマゼンタの顔料や染料、蛍光増白剤、紫外線吸収剤などの各種の添加剤を適宜組み合わせて加えるのが好ましい。
【００６１】
ポリオレフィン樹脂被覆紙の主な製造方法としては、走行する基紙上にポリオレフィン樹脂を加熱溶融した状態で流延する、いわゆる押し出しコーティング法により製造され、基紙の両面が樹脂により被覆される。また、樹脂を基紙に被覆する前に、基紙にコロナ放電処理、火炎処理などの活性化処理を施すことが好ましい。樹脂被覆層の厚みとしては、５〜５０μｍが適当である。
【００６２】
本発明に用いられる耐水性支持体のインク受容層が塗設される側には、下引き層を設けるのが好ましい。この下引き層は、インク受容層が塗設される前に、予め耐水性支持体の表面に塗布乾燥されたものである。この下引き層は、皮膜形成可能な水溶性ポリマーやポリマーラテックス等を主体に含有する。好ましくは、ゼラチン、ポリビニルアルコール、ポリビニルピロリドン、水溶性セルロース等の水溶性ポリマーであり、特に好ましくはゼラチンである。これらの水溶性ポリマーの付着量は、１０〜５００ｍｇ／ｍ2が好ましく、２０〜３００ｍｇ／ｍ2がより好ましい。更に、下引き層には、他に界面活性剤や硬膜剤を含有するのが好ましい。支持体に下引き層を設けることによって、インク受容層塗布時のひび割れ防止に有効に働き、均一な塗布面が得られる。
【００６３】
本発明のインクジェット記録材料のインク吸収性を有する側と支持体に対して反対側には、帯電防止性、搬送性、カール防止や印字直後に重ね合わせた際のくっつきやインク転写を更に向上させるために種々の種類のバック層を設けてもよい。バックコート層には無機帯電防止剤、有機帯電防止剤、顔料、親水性バインダー、ラテックス、硬化剤、界面活性剤などを適宜組み合わせて含有せしめることができる。
【００６４】
以下、実施例により本発明を詳しく説明するが、本発明の内容は実施例に限られるものではない。尚、実施例、比較例中の部及び％は質量部、質量％を表す。
【実施例１】
【００６５】
＜ポリオレフィン樹脂被覆紙の作製＞
広葉樹晒クラフトパルプ（ＬＢＫＰ）と広葉樹晒サルファイトパルプ（ＬＢＳＰ）の１：１混合物をカナディアン  スタンダード  フリーネスで３００ｍｌになるまで叩解し、パルプスラリーを調製した。これにサイズ剤としてアルキルケテンダイマーを対パルプ０．５質量％、強度剤としてポリアクリルアミドを対パルプ１．０質量％、カチオン化澱粉を対パルプ２．０質量％、ポリアミドエピクロロヒドリン樹脂を対パルプ０．５質量％添加し、水で希釈して１％スラリーとした。このスラリーを長網抄紙機で坪量１７０ｇ／ｍ2になるように抄造し、乾燥調湿してポリオレフィン樹脂被覆紙の基紙とした。抄造した基紙に、密度０．９１８ｇ／ｃｍ3の低密度ポリエチレン１００質量％の樹脂に対して、１０質量％のアナターゼ型チタンを均一に分散したポリエチレン樹脂組成物を３２０℃で溶融し、厚さ３５μｍになるように押出被覆し、微粗面加工されたクーリングロールを用いて押出被覆し表面とした。もう一方の面には密度０．９６２ｇ／ｃｍ3の高密度ポリエチレン樹脂７０質量部と密度０．９１８ｇ／ｃｍ3の低密度ポリエチレン樹脂３０質量部のブレンド樹脂組成物を同様に３２０℃で溶融し、厚さ３０μｍになるように押出コーティングし、粗面加工されたクーリングロールを用いて押出被覆し裏面とした。
【００６６】
上記ポリオレフィン樹脂被覆紙の表面に高周波コロナ放電処理を施した後、下記組成の下引き層をゼラチンが５０ｍｇ／ｍ2となるように塗布乾燥して支持体を作製した。
【００６７】
＜下引き層＞
石灰処理ゼラチン                                              １００部
スルフォコハク酸−２−エチルヘキシルエステル塩                    ２部
クロム明ばん                                                    １０部
【００６８】
シリカを以下のように粉砕して、シリカ分散液を作製した。
＜シリカ分散液１＞
水にジメチルジアリルアンモニウムクロライドホモポリマー（シャロールＤＣ９０２Ｐ；分子量９，０００）４部と気相法シリカ（アエロジル３００；平均一次粒子径７ｎｍ、比表面積３００ｍ2／ｇ）１００部を添加し、のこぎり歯状ブレード型分散機（ブレード周速３０ｍ／秒）を使用して予備分散液を作製した。次に得られた予備分散物を圧力ホモジナイザーに、４０ＭＰａの条件で２回通過させて、固形分濃度２０質量％のシリカ分散液１を得た。
【００６９】
＜インク受容層の塗布液＞
シリカ分散液１（シリカ固形分として）                              １００部
ポリビニルアルコール                                                ２３部
（鹸化度８８％、平均重合度３５００）
ほう酸                                                                ５部
酢酸ナトリウム                                                        １部
プロピレングリコール                                                １０部
変性エタノール（粘度調整剤）                                          適量
このインク受容層の塗布液は、イオン交換水で１３質量％の固形分濃度になるように調整した。
【００７０】
上記のインク受理層を支持体の下引き層を設けた面にスライドビードコーターで塗布した。インク受容層の湿分塗布量は１９２ｇ／ｍ2である（塗布液の固形分塗布量は２５ｇ／ｍ2）。インク受容層の塗布液の温度は４０℃で、支持体上に塗布後すぐに５℃の空気で２０秒間冷却することによりゲル化した。このとき、インク受容層の表面温度は１５℃であった。その後、３０〜５０℃の温風で乾燥して実施例１のインクジェット記録を得た。なお、電子顕微鏡観察よりシリカの平均二次粒子径は１００ｎｍであった。
【実施例２】
【００７１】
実施例１のプロピレングリコールを１，３−ブタンジオールに変えた以外は実施例１と同様にして実施例２のインクジェット記録材料を得た。
【実施例３】
【００７２】
実施例１のプロピレングリコールを３−メチル−１，３−ブタンジオールに変えた以外は実施例１と同様にして実施例３のインクジェット記録材料を得た。
【実施例４】
【００７３】
実施例１のプロピレングリコールをジプロピレングリコールに変えた以外は実施例１と同様にして実施例４のインクジェット記録材料を得た。
【実施例５】
【００７４】
実施例１の酢酸ナトリウムを炭酸水素ナトリウムに変えた以外は実施例１と同様にして実施例５のインクジェット記録材料を得た。
【実施例６】
【００７５】
実施例１の酢酸ナトリウムをリン酸水素二ナトリウムに変えた以外は実施例１と同様にして実施例６のインクジェット記録材料を得た。
【００７６】
（比較例１）
実施例１のプロピレングリコールを添加しなかった以外は実施例１と同様にして比較例１のインクジェット記録材料を得た。
【００７７】
（比較例２）
実施例１のプロピレングリコールをエチレングリコールに変えた以外は実施例１と同様にして比較例１のインクジェット記録材料を得た。
【００７８】
（比較例３）
実施例１のプロピレングリコールをへキシレングリコール（２−メチル−２，４−ペンタンジオール）に変えた以外は実施例１と同様にして比較例３のインクジェット記録材料を得た。
【００７９】
（比較例４）
実施例１のプロピレングリコールをオクチレングリコール（２−エチル−１，３−ヘキサンジオール）に変えた以外は実施例１と同様にして比較例４のインクジェット記録材料を作製しようとしたが、ハジキが多数発生し得られなかった。
【００８０】
（比較例５）
実施例１のプロピレングリコールをポリプロピレングリコール（平均分子量１，０００）に変えた以外は実施例１と同様にして比較例５のインクジェット記録材料を作製しようとしたが、表面亀裂が多数発生し得られなかった。
【００８１】
（比較例６）
実施例１のプロピレングリコールをジエチレングリコールモノ−ｎ−ブチルエーテルに変えた以外は実施例１と同様にして比較例６のインクジェット記録材料を得た。
【００８２】
（比較例７）
実施例１のプロピレングリコールをグリセリンに変えた以外は実施例１と同様にして比較例７のインクジェット記録材料を得た。
【００８３】
（比較例８）
実施例１の酢酸ナトリウムを添加しなかった以外は実施例１と同様にして比較例８のインクジェット記録材料を得た。
【００８４】
（比較例９）
実施例１の酢酸ナトリウムを塩化ナトリウムに変えた以外は実施例１と同様にして比較例９のインクジェット記録材料を得た。
【００８５】
上記のようにして作製したインクジェット記録材料について下記の評価を行った。その結果を表１に示す。
【００８６】
＜塗布面の表面亀裂及び塗布欠陥の評価＞
塗布・乾燥したインク受容層の塗布面を観察し、以下の基準で評価した。
◎：表面亀裂やハジキ、凝集物が全くなく、均一な塗布面である。
○：僅かに表面亀裂やハジキ、凝集物が発生しているが、印字に支障はない。
△：一部に表面亀裂やハジキ、凝集物が発生している。
×：印字できないほどの表面亀裂やハジキ、凝集物が発生している。
【００８７】
＜インク吸収性＞
市販のインクジェットプリンタ（キヤノン社製、Ｐｉｘｕｓ８５０ｉ、印字モード：プロフォトペーパー・きれい、印字スピード：約１分５０秒／Ａ４）にてレッド、グリーン、ブルー、ブラックのベタ印字を行い、印字直後にＰＰＣ用紙を印字部に重ねて軽く圧着し、ＰＰＣ用紙に転写したインク量の程度を目視で観察し、下記の基準で評価した。
◎：全く転写しない。
○：僅かに転写するが、実用上問題ない。
△：印字面にインクがやや溢れ、転写が少しみられる。
×：印字面にインクがあふれ、転写が著しい。
【００８８】
＜低速プリンタでのモットリング改良度合い＞
市販のインクジェットプリンタ（セイコーエプソン社製、ＰＭ−９５０Ｃ、印字モード：ＥＰＳＯＮ写真用紙・きれい、印字スピード：約４分３０秒／Ａ４）にてレッド、グリーン、ブルー、ブラックのベタ印字を行い、印字直後にベタ部のインクの吸収状態、画像の濃淡むら（モットリング）の程度を目視で観察した。下記の基準で評価した。
◎：画像の濃淡ムラはみられない。
○：僅かに画像の濃淡ムラがみられるが、実用上問題ない。
△：画像の濃淡ムラが少しみられる。
×：強い濃淡ムラが発生。
【００８９】
＜高速プリンタでのモットリング改良度合い＞
市販のインクジェットプリンタ（キヤノン社製、Ｐｉｘｕｓ８５０ｉ、印字モード：プロフォトペーパー・きれい、印字スピード：約１分５０秒／Ａ４）にてレッド、グリーン、ブルー、ブラックのベタ印字を行い、印字直後にベタ部のインクの吸収状態、画像の濃淡むら（モットリング）の程度を目視で観察した。下記の基準で評価した。
◎：画像の濃淡ムラはみられない。
○：僅かに画像の濃淡ムラがみられるが、実用上問題ない。
△：画像の濃淡ムラが少しみられる。
×：強い濃淡ムラが発生。
【００９０】
＜発色性＞
市販のインクジェットプリンター（キヤノン社製、Ｐｉｘｕｓ８５０ｉ、印字モード：プロフォトペーパー・きれい、印字スピード：約１分５０秒／Ａ４）にて、ブラックのベタ印字を行い、ブラックの発色濃度を目視で観察した。下記の基準で評価した。
◎：くすみがなく、発色性が良好。
○：僅かにくすみがみられるが、発色性は比較的良好といえる。
△：ややくすみがみられ、発色性に劣る。
×：強いくすみの発生がみられ、発色性に劣る。
【００９１】
＜印字滲み＞
市販のインクジェットプリンター（キヤノン社製、Ｐｉｘｕｓ８５０ｉ、印字モード：プロフォトペーパー・きれい、印字スピード：約１分５０秒／Ａ４）にてレッド、グリーン、ブルー、ブラックの各細線を印字後、２４時間乾燥させたサンプルを目視にて観察し、下記の基準で判定した。
◎：滲みがない。
○：僅かに滲みが認められるが実用上問題ない。
△：滲みが認められる。
×：著しく滲んでいる。
【００９２】
【表１】
2007038595.tif 000002
【００９３】
表１の結果、本発明の構成（実施例１〜６）により、フォトライクな高い光沢、発色性、滲み耐性とインク吸収性を損なうことなく、高速プリントにおけるモットリングを飛躍的に改良することができる。比較例１〜７は、炭素数３〜５のアルカンジオール及びジプロピレングリコールから選ばれる少なくとも１種を添加しなかったために本発明の効果を得ることができなかった。また、比較例８、９はｐＫａが１．０以上である酸のアルカリ金属塩を添加しなかった例であるが、従来の低速プリンタであればモットリングの発生が見られないものの、写真用紙用の高画質モードでＡ４サイズを２分以内でプリントできるような高画質かつ高速な印字条件では本発明の効果を得ることができなかった。